(57)【特許請求の範囲】
【請求項１】
（ａ）実質的にジルチアゼムおよび高分子バインダーからなる第１の層と、高分子腸溶性コーティング材料からなる膜よりなる第２の層でコーティングされた生体不活性核よりなる高分子膜コーティング核を含む腸溶性高分子膜コーティング微顆粒２０から５０重量％、
（ｂ）実質的にジルチアゼムおよび高分子バインダーからなる第１の層と、少量のアンモニウム基を有するアクリルおよびメタクリル酸エステルのコポリマーの膜からなる第２の層でコーティングされた生体不活性核よりなる高分子膜コーティング核を含む遅延パルス高分子膜コーティング微顆粒５０から８０重量％、および
（ｃ）単位投与量保持システムから成る１日１回除放性ジルチアゼム製剤。
【請求項２】
（ａ）約４０重量％および（ｂ）の微顆粒約６０重量％から成る請求項１記載の１日１回除放性ジルチアゼム製剤。
【請求項３】
前記高分子腸溶性コーティング材料が、シェラック、メタクリル酸コポリマーおよびセルロースアセテートフタレートから選ばれる請求項１記載の１日１回除放性ジルチアゼム製剤。
【請求項４】
前記高分子腸溶性コーティング材料と、前記遅延パルス微顆粒の前記第２の層との両方が可塑剤を含む請求項１記載の１日１回除放性ジルチアゼム製剤。
【請求項５】
前記可塑剤がアセチルトリブチルシトレートである請求項４記載の１日１回除放性ジルチアゼム製剤。
【発明の詳細な説明】
【技術分野】
【０００１】
本発明は、塩酸ジルチアゼム（ジルチアゼム）の除放性単位投与製剤に関する。
【従来の技術】
【０００２】
ジルチアゼムは、治療血清レベルのジルチアゼムを維持し、患者の服用意欲が欠けていた場合の薬の投与量減少による影響を最小にするために、大量(extended)放出薬剤投与形態で市販されている。治療血漿ジルチアゼムの最低濃度は５０〜２００ｎｇ／ｍｌである。
【０００３】
従来技術において、１日１回の投与でジルチアゼムの治療血液レベルを２４時間保つようなジルチアゼム錠剤の製剤が市場に出ている。
【０００４】
Cardizem（登録商標）ＣＤは、ジルチアゼムおよびフマル酸を含有する１日１回大量放出カプセルと説明されている。米国特許第５，２８６，４９７号の審査経過記録において、該特許に開示されている製剤がcardinon製剤であると説明されている。cardinon製剤は、米国特許第５，２８６，４９７号の審査経過記録において、急速放出ビーズおよび大量放出ビーズからなる「段階的放出プロフィール」を有するものとして確認されている。
【０００５】
その他の市販されているジルチアゼム１日１回製剤としては、Dilacor ＸＲの商標で販売されているものがある。この製剤は、米国特許第４，８３９，１７７号に記載されているＧeomatrix除放性システムに基づくものである記載がなされている。
【０００６】
米国特許第５，２２９，１３５号において、１日１回製剤は、ジルチアゼム、内膜および外膜でコーティングされた活性核を持つ単一微顆粒に基づく記載がなされている。
【０００７】
その他のジルチアゼム製剤は、米国特許第４，７２１，６１９号、米国特許第４，８９４，２４０号、米国特許第５，００２，７７６号、米国特許第５，３６４，６２０号、米国特許第４，９１７，８９９号、米国特許第５，２８８，５０５号および米国特許第５，３３６，５０４号に記載されている。
【０００８】
本発明は、「段階的放出プロフィール」ではなく、フマル酸またはその他の有機酸を必要としない２種の微顆粒ベースのカプセル製剤、新規なジルチアゼム１日１回製剤を提供するものである。
【発明の開示】
【０００９】
本発明は、（ａ）実質的にジルチアゼムおよび高分子バインダーからなる第１の層と、高分子腸溶性材料からなる膜よりなる第２の層でコーティングされた生体不活性核よりなる高分子膜コーティング核を含む腸溶性高分子膜コーティング微顆粒(pellets)２０から５０重量％、
（ｂ）実質的にジルチアゼムおよび高分子バインダーからなる第１の層と、胃腸管のｐＨが変わっても実質的にそのままの状態を維持するが、ジルチアゼムは浸透可能な高分子膜からなる第２の層でコーティングされた生体不活性核よりなる高分子膜コーティング核を含む遅延パルス高分子膜コーティング微顆粒５０から８０重量％、および
（ｃ）単位投与量保持システムからなる１日１回除放性ジルチアゼム製剤に係わる。
【００１０】
本発明は、０．１Ｎ ＨＣｌ中で、初期速度は比較的遅い放出速度プロフィールおよび約１２〜１４時間継続するゼロオーダーの放出速度を示す投与形態を提供するものである。その後、放出速度は、急激に増加するが、これは遅延パルスという特徴とされる。意外にも、本発明の投与形態である、結合されたゼロオーダーの遅延パルスの生体外での放出特性は、生体外で段階的放出プロフィールを示す市販の製剤によるジルチアゼムの生体内の血漿レベルと実質的に同一である。
【００１１】
本発明の第１の目的は、１日１回ジルチアゼム投与システムを提供することである。
【００１２】
本発明の第２の目的は、有機酸成分を含まない１日１回ジルチアゼム投与システムを提供することである。
【００１３】
本発明の第３の目的は、１日１回段階的ジルチアゼム投与システムに固有のジルチアゼムの初期の高血漿レベルを排除する１日１回ジルチアゼム投与システムを提供することである。
【００１４】
本発明の第４の目的は、初期にジルチアゼムのゼロオーダーの放出溶解プロフィールを有し、その後ジルチアゼムの遅延パルス放出となる１日１回ジルチアゼム投与システムを提供することである。
【００１５】
本発明の第５の目的は、有機酸を含む１日１回段階的ジルチアゼム投与システムと治療上または生体上等価の、有機酸を含まない１日１回ジルチアゼム投与システムを提供することである。
【００１６】
本発明の第６の目的は、ジルチアゼム血清濃度が５０〜２００ｎｇ／ｍｌとなる１日１回ジルチアゼム投与システムを提供することである。
【００１７】
本発明のこれらの目的およびその他の目的は、以下の記載により明らかとなろう。
【００１８】
本発明の１日１回ジルチアゼム除放性製剤は、１日１回の効果を得るために有機酸を必要とする従来の製剤の代替となるものである。
【００１９】
腸溶性高分子膜コーティング微顆粒および遅延パルス高分子膜コーティング微顆粒は両方とも塩化ジルチアゼムを含む活性核をベースとしたものである。核は、non-pareil糖粒子、糖球、澱粉顆粒、粘土粒子またはその他材料等の生体不活性核成分によりコーティングされて成るものであり、その上には、バインダーとジルチアゼムを合わせて５〜１０重量％から成る高分子バインダーと組み合わせて塩化ジルチアゼム、およびエチルセルロース、ポリビニルピロリドン、ヒドロキシプロピルメチルセルロースおよびヒドロキシプロピルセルロース等の高分子材料のコーティングが堆積していても良い。バインダーは、処理中に製品から除去される従来の溶剤を用いて、加える。
【００２０】
活性核成分には、高分子腸溶性材料である腸溶性コーティングが施される。腸溶性コーティングは「ｐＨ依存性」である。これは、胃の低いｐＨにおいては投与形態の放出を防ぎ、小腸の高いｐＨにおいては放出できるという、腸溶性コーティングの良く知られた効果に説明される。腸溶性コーティングは、活性核成分とコーティング総重量とを足した量の４〜１０重量％、好ましくは５〜８重量％から成る。腸溶性コーティング高分子は、シェラック、メタクリル酸コポリマー、（Ｅudragit ＳまたはＬ）セルロースアセテートフタレート、ヒドロキシプロピルメチルセルロールフタレート、ヒドロキシプロピルメチルセルロースアセテートサクシネート、セルロースアセテートトリメリテートおよびポリビニルアセテートフタレートから成る群より選択される。ｐＨ約７以上で溶解するメタクリル酸コポリマー、タイプＢ ＵＳＰ／ＮＦXXIIが好ましい。コーティングの厚さは、コーティングおよび特定のコーティングの厚さに応じた所望の放出速度が得られるように選択する。
【００２１】
市販のコポリマーはＥudragit Ｓ100である。これは、メタクリル酸およびメチルメタクリレートベースであり、平均分子量は約１５０，０００である。他の補助コーティングとしては、少量（活性核成分および最終コーティングの総重量の１〜５重量％）のアセチルトリブチルシトレート、トリアセチン、アセチル化モノグリセライド、菜種油、オリーブ油、ゴマ油、アセチルトリエチルシトレート、グリセリンソルビトール、ジエチルオキサレート、ジエチルマレエート、ジエチルフマレート、ジブチルサクシネート、ジエチルマロネート、ジオクチルフタレート、ジブチルセバセート、トリエチルシトレート、トリブチルシトレート、グリセロールトリブチレート、ポリエチレングリコール（分子量３８０〜４２０）、プロピレングリコールおよびこれらの混合物のような可塑剤が挙げられる。これらをタルク等のシリケートといった付着防止剤と組み合わせて用いる。付着防止剤は、メタクリル酸コポリマー１．０に対して０．３から１．０の量で添加することができる。これらの成分は、適切な溶剤と共にメタクリル酸コポリマーに添加してもよい。
【００２２】
遅延パルス高分子コーティング微顆粒には、高分子材料によりコーティングされた活性核が含まれる。この高分子材料は、胃腸管のｐＨが変わっても実質的に統合性を維持するが、ジルチアゼムは浸透するものである。遅延パルス高分子微顆粒は、本発明の投与形態のものを０．１ＮのＨＣlに入れた後、生体外で約１０〜１２時間でジルチアゼムを放出するように設計されている。遅延パルス微顆粒の放出速度は、本発明の腸溶性コーティングジルチアゼム微顆粒の生体外での放出速度に比べ、大幅に、すなわち、約３〜５倍に増える。遅延パルス微顆粒は、エチルセルロース、セルロースアセテート、セルロースアセテートブチレートまたはアクリルコポリマー等の高分子１５〜２２重量％、好ましくは１７〜１９重量％（活性核および最終コーティングの総重量を合わせて）により活性核成分をコーティングして作成される。これらの高分子を適量用いると、本発明の投与形態のものを摂取後１０〜１２時間でジルチアゼムを放出する遅延パルス微顆粒が得られる。Ｅudragit ＲＳ 30Ｄ、ＲＳ100、ＮＥ 30Ｄ、ＲＬ 30ＤまたはＲＬ 100といった材料を用いて、遅延パルス微顆粒を調製する。好ましい材料は、ｐＨ依存性がなく透過性を有するアクリレートコポリマーである。このような好ましいアクリレートコポリマーは、少量の第４級アンモニウム基を含有する、平均分子量１５０，０００のアクリルおよびメタクリル酸エステルのコポリマーの３０重量％分散液の形でＥudragit ＲＳ30Ｄとして市販されている。他の補助コーティングとしては、少量（活性核成分および最終コーティングの総重量の３〜７重量％）のアセチルトリブチルシトレート、トリアセチン、アセチル化モノグリセライド、菜種油、オリーブ油、ゴマ油、アセチルトリエチルシトレート、グリセリンソルビトール、ジエチルオキサレート、ジエチルマレエート、ジエチルフマレート、ジブチルサクシネート、ジエチルマロネート、ジオクチルフタレート、ジブチルセバセート、トリエチルシトレート、トリブチルシトレート、グリセロールトリブチレート、ポリエチレングリコール（分子量３８０〜４２０）、プロピレングリコールおよびこれらの混合物のような可塑剤が挙げられる。これらをタルク等のシリケートのような付着防止剤と組み合わせて用いる。付着防止剤は、アクリレートコポリマー１に対して０．３から０．７５の量とすることができる。これらの成分は、適切な溶剤と共にアクリレートコポリマーに添加しても良い。
【００２３】
本発明の除放性ジルチアゼム製剤は、ＵＳＰ XXIIタイプII装置３７℃100rpmにおいて、０．１Ｎ ＨＣｌ中で溶解放出速度を有するのが好ましく、実質的に以下に対応するものである。
ａ）全ジルチアゼムのうち０〜１５重量％、好ましくは５〜１５重量％を６時間後に放出する。
ｂ）全ジルチアゼムのうち１０〜３０重量％、好ましくは１５〜２５重量％を１２時間後に放出する。
ｃ）全ジルチアゼムのうち２５〜６５重量％、好ましくは４５〜６０重量％を１８時間後に放出する。
ｄ）全ジルチアゼムのうち７０重量％以上、好ましくは８０重量％以上を２４時間後に放出する。
【００２４】
本発明の腸溶性高分子微顆粒および遅延パルス高分子膜コーティング微顆粒を、軟質または硬質ゼラチンカプセル、または微顆粒の損傷を防ぐための緩衝剤やポリエチレングリコールベースの投与製剤を含むタブレット等、その他の投与形態に入れても良い。これは１９９４年３月２日出願の係属出願番号０８／２０５，００５号に開示されており、ここにリファレンスとして組み込まれるものとする。
【００２５】
一般に、投与形態には、約２０〜５０重量％、好ましくは約４０重量％の腸溶性高分子膜コーティング微顆粒および約５０〜８０重量％、好ましくは約６０重量％の遅延パルス高分子膜コーティング微顆粒が含まれる。
【発明の実施の形態】
【実施例１】
0004381479.tif 000002
【００２７】
エチルセルロースを２５ガロンのステンレス鋼タンクにてイソプロピルアルコールに溶解する。
【００２８】
塩化ジルチアゼムを、泡立ちの原因となる空気が入らないような状態で、ホモジナイザーで１０分間攪拌を続けながら、エチルセルロース溶液に加える。次に、ポリソルベート８０を加え、２分間攪拌を続ける。
【００２９】
ジルチアゼム微顆粒（Ａ）を腸溶性高分子でコーティングして、腸溶性高分子膜コーテイングジルチアゼム（Ｂ）微顆粒を次のようにして調製する。
0004381479.tif 000003
【００３０】
塩化ジルチアゼム微顆粒（Ａ）に、アセトンおよびイソプロピルアルコールを４Ｌビーカー中で混合し、メタクリル酸コポリマー（Ｅudragit Ｓ100）を機械的撹拌により添加して調製した混合物を使って、流動床コーター（ＧＰＣＧ5、ノズル１．０ｍｍ、プレートＤ）内でスプレーコーティングする。次に、アセチルトリブチルシトレートを溶解するまで撹拌しながら加える。タルクを加え、全ての塊が分散するまで撹拌を続ける。ＵＳＳメッシュ＃１４より大きく、ＵＳＳメッシュ＃２５より小さな微顆粒は不合格とする。
塩化ジルチアゼム微顆粒（Ａ）を次のようにコーティングし、遅延パルス膜コーティング大量放出塩化ジルチアゼム微顆粒（Ｃ）を調製する。
0004381479.tif 000004
【００３１】
塩化ジルチアゼム微顆粒（Ａ）に、タルクおよび純水中のＡＴＢＣを４Ｌビーカー中で混合し、アクリレートコポリマー（Ｅudragit ＲＳ 30Ｄ）を機械的撹拌により添加して調製した混合物を使って、流動床コーター（ＧＰＣＧ5、ノズル１．０ｍｍ、プレートＤ）内でスプレーコーティングする。この微顆粒を２重量％のタルクと共に６０℃でオーブン乾燥する。ＵＳＳメッシュ＃１４より大きく、ＵＳＳメッシュ＃２５より小さな微顆粒は不合格とする。
【００３２】
ジルチアゼムＨＣl  １２０ｍｇを含む腸溶性コーティング微顆粒（Ｂ）４０重量％と、１８０ｍｇのジルチアゼムＨＣlを含む遅延パルス高分子膜コーティング大量放出微顆粒（Ｃ）６０重量％との配合物をカプセル（カプセル番号００）に入れ、ＵＳＰ XXIIタイプII装置を３７℃100rpmで用い、０．１Ｎ ＨＣｌ（９００ｍｌ）中で溶解／時間の割合を調べた。結果を図３に示す。
【００３３】
腸溶性高分子膜コーティング腸溶性微顆粒（Ｂ）と遅延パルス大量放出微顆粒（Ｃ）の溶解パーセント／時間について、それぞれ個別に同一の条件で調べた。結果を図１および２に示す。
【００３４】
図４に示すデータは、絶食時に本発明の製剤を与えられた５人の患者についての生体内での平均血漿レベルを示す。リファレンスはCardizem（登録商標）ＣＤである。試験データは、本発明の製剤が２４時間で５０〜２００ng/mlの血漿レベルを与えることを示している。
【００３５】
図５は、同条件のCardizem（登録商標）ＣＤの放出速度と比較した図３から導かれた本発明の投与製剤の生体外での放出速度プロフィール曲線を示す。このデータは、本発明の製剤が初期ゼロオーダーの放出プロフィールおよび遅延パルス放出を有し、Cardizem（登録商標）ＣＤは２つの異なるパルスを有する生体外での速度プロフィールを有することを示している。
【００３６】
本発明の特定の好ましいおよび変形実施例を、本発明を開示する目的で示してきたが、当業者であれば開示された実施例を変形することができる。従って、本発明の技術的思想および範囲から逸脱しない限り、添付の請求項に、本発明の全実施例および変形例が包含されるものとする。
【図面の簡単な説明】
図１は、ＵＳＰタイプII装置を３７°100rpmで用い、疑似胃液中で本発明により調製された腸溶性高分子膜コーティング核微顆粒からのジルチアゼムの生体外での遅いゼロオーダーの溶解速度を示すグラフである。
図２は、ＵＳＰタイプII装置を３７°100rpmで用い、０．１Ｎ ＨＣｌ中で本発明により調製されたジルチアゼム遅延パルス膜コーティング核微顆粒の生体外での溶解速度を示すグラフである。
図３は、溶解速度が図１に示されている腸溶性コーティング微顆粒と溶解速度が図２に示されている遅延パルスコーティング微顆粒との混合物の重量比が６０：４０である本発明の実施例によるジルチアゼム製剤の生体外での溶解速度を示す曲線（ａ）と市販品Cardizem（登録商標）ＣＤから得られた曲線（ｂ）を示す。両曲線ともＵＳＰタイプII装置を３７°100rpmで用い、０．１Ｎ ＨＣｌ中で試験して得られたものである。
図４は、２方向クロスオーバー試験において、図３で試験された製剤を５名の健常なボランティアに食事抜きで経口投与して得られた生体内での平均血漿レベルを示す曲線（ａ）と、市販品Cardizem（登録商標）ＣＤ（３００ｍｇ）製剤を５名の健常者に食事抜きで経口投与して得られた平均血漿レベルを示す曲線（ｂ）である。
図５は、本発明の投与製剤による生体外での放出速度プロフィールの曲線（ａ）と、その比較であるCardizem（登録商標）ＣＤの放出速度プロフィールの曲線（ｂ）を示す。
両曲線（ａ）および（ｂ）は図３のデータから得られた。
【図１】
0004381479.tif 000005
【図２】
0004381479.tif 000006
【図３】
0004381479.tif 000007
【図４】
0004381479.tif 000008
【図５】
0004381479.tif 000009